СЫРЬЕВАЯ СМЕСЬ ДЛЯ ИЗГОТОВЛЕНИЯ ТЕПЛОИЗОЛЯЦИОННОГО СЛОЯ
CRUDE MIXTURE FOR MAKING HEAT-INSULATING LAYER

Изобретение относится к промышленности строительных материалов.
Известна сырьевая смесь, содержащая, вес.ч.: синтетический волокнистый наполнитель 100,0; жидкое стекло 16,0-50,0; мел 5,0-20,0; вода 30,0-70,0 [1].
Задачей изобретения является повышение прочности сцепления теплоизоляционного слоя.
2
Технический результат достигается тем, что сырьевая смесь для изготовления теплоизоляционного слоя, содержащая синтетический волокнистый наполнитель, жидкое стекло, мел, в качестве синтетического волокнистого материала включает нарезанную нa отрезки 10-50 мм филаментную капроновую нить и дополнительно молотый до удельной поверхности 4000-4500 см/г керамический материал при следующем соотношении компонентов, мас.%: филаментная капроновая нить 1,0-1,3; жидкое стекло 40,0-50,0; мел 2,0-3,0; мoлoтый керамический материал 46,7-56,0.
В таблице приведены cocтавы сырьевой смеси для изготовления теплоизоляционного слоя.
Компоненты
Состав, мас.%
1
2
3
Филаментная капроновая нить
1,0
1,15
1,3
Жидкое стекло
40,0
42,5
50,0
Мел
3,0
2,5
2,0
Молотый керамический материал
56,0
53,85
46,7
2
1. Компоненты дозируют в требуемых количествах. Молотый до удельной поверхности 4000 см/г керамический материал (бой санитарно-технических изделий), мел, жидкое натриевое стекло смешивают, при смешивании добавляют нарезанную на отрезки 10 мм филаментную капроновую нить (полученную разволокнением отслуживших свой срок капроновых изделий).
2
2. Компоненты дозируют в требуемых количествах. Молотый до удельной поверхности 4500 см/г керамический материал (бой кирпича), мел, жидкое калиевое стекло смешивают, при смешивании добавляют резанную на отрезки 50 мм филаментную капроновую нить.
Полученную смесь наносят слоем толщиной 2-3 мм на теплоизолируемую поверхность (бетонную, кирпичную, гипсовую, деревянную) и оставляют до высыхания. После высыхания первого слоя операцию повторяют, «наращивая» слой нужной толщины. Прочность сцепления теплоизоляционного слоя с поверхности из вышеприведенных материалов составит не менее 1 МПа.
Источники информации
1. SU 1159912, 1985.